(57)【要約】      （修正有）【課題】優れた制電効果と抗菌・アレルギー効果を有し、製造時や使用時においても、安定した制電構造を備える制電性抗菌・抗アレルギーシートを提供する。【解決手段】金属繊維１２で構成された金属繊維不織布１１と前記金属繊維不織布１１内に保持された抗菌、アレルギー成分とを備えており、前記金属繊維不織布１１が金属繊維を含むスラリーを湿式抄造法で抄紙することにより得られるシートを、前記金属繊維の融点以下の温度で焼結することで、脱脂すると共に交絡して接触する各金属繊維を拡散接合することで得られる不織布状焼結成形体であることを特徴とする。【選択図】図２
2017006567.tif 000002
【特許請求の範囲】
【請求項１】
金属繊維で構成された金属繊維不織布と、
前記金属繊維不織布内に保持された抗菌、抗アレルギー成分と、
を備えており、
前記金属繊維不織布が、金属繊維を圧縮成形することにより得られるシート、又は金属繊維を含むスラリーを湿式抄造法で抄紙することにより得られるシートを、前記金属繊維の融点以下の温度で焼結することで、脱脂すると共に交絡して接触する各金属繊維を拡散接合することで得られる不織布状焼結成形体であることを特徴とする多機能シート。
【請求項２】
金属繊維が、ステンレス、アルミニウム、真ちゅう、銅、チタン、ニッケル、金、白金、鉛等の金属材料を素材とする繊維から選択される１種又は２種以上の組み合わせからなることを特徴とする請求項１に記載の多機能シート。
【請求項３】
抗菌、消臭成分が、金属フタロシアニン化合物又はヨウ素系化合物であることを特徴とする請求項１又は２に記載の多機能シート。
【請求項４】
シートの少なくとも一方面に補強層を設けたことを特徴とする請求項１〜３のいずれかに記載の多機能シート。
【請求項５】
補強層が、多孔質樹脂膜、不織布、織物、編物のいずれか１種若しくはこれらの複合体であることを特徴とする請求項４に記載の多機能シート。
【請求項６】
金属繊維不織布内に、ｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、４，４’−チオビス（３−メチル−６−ｔｅｒｔ−ブチルフェノール）、及びＮ，Ｎ’−ジ−２−ナフチル−ｐ−フェニレンジアミンから選択された１種若しくは２種以上の化合物がさらに保持されていることを特徴とする請求項１〜５のいずれかに記載の多機能シート。
【請求項７】
請求項１〜６のいずれかに記載の機能シートからなるパイル打ち込み用基布。
【請求項８】
請求項１〜６のいずれかに記載の機能シートからなる自動車用内装材用基布。
【発明の詳細な説明】
【技術分野】
【０００１】
本発明は、優れた制電効果と抗菌・アレルギー効果とを兼備した多機能シートに関する。
【背景技術】
【０００２】
従来、制電性シートとしては、本出願人が先に出願した特許文献１に記載されたものがある。このシート１は、図５に示すように、導電性短繊維を加えて抄紙して成り、その紙表面から前記導電性短繊維の一部が突出している放電紙２を備えており、この放電紙２によって人体に帯電した静電気が速やかに吸収され且つ空中放電されるようになっていた。
【０００３】
ところが、上記制電シート１を適度な温度と湿気に保たれた場所で適用した場合には、ダニが発生し易くなり、このため、人体に不快感を与えたり、アレルギーなど特殊な病気を媒介したりするなどの問題があった。
【０００４】
このような事情から、ダニの発生に対しては、  殺ダニ剤をシート上に噴霧または塗布したり、シート内部に注入したりする試みはなされていた。しかしながら、いずれもその効果は一時的であり、経時とともに、あるいはクリーニングによってその効果は消失してしまい、長期に渡って効果を保持できないという不具合があった。
【０００５】
そこで、本出願人は、優れた制電効果と防ダニ効果とを兼備して、静電気による障害とダニの発生、繁殖による障害とを一挙に解決できるようにした制電性防ダニシートを特許文献２において提案している。この制電性防ダニシート１は、図６に示すように、防ダニ効果を有する天然防虫繊維と制電性を付与する金属繊維３とを含むことを特徴とするものである。
【先行技術文献】
【特許文献】
【０００６】
【特許文献１】特公平０５−１４３９８号公報
【特許文献２】特開平０７−２０４０７６号公報
【発明の概要】
【発明が解決しようとする課題】
【０００７】
ところが、上記制電性防ダニシートを構成する金属繊維には繊維表面に銅や銀をメッキした金属メッキ繊維を用いており、シート化の過程で繊維表面から金属メッキが脱落し、十分な制電性を得られなかったり、十分な制電性を確保するためにロス分を含めて多く金属メッキ繊維を使用したりするなど、不経済であるという不具合があった。
【０００８】
本発明は、優れた制電効果と抗菌・アレルギー効果を有し、製造時や使用時においても、安定した制電構造を備える制電性抗菌・抗アレルギーシートを提供することを目的とするものである。
【課題を解決するための手段】
【０００９】
上記目的を達成する為、本発明は、金属繊維で構成された金属繊維不織布と、
前記金属繊維不織布内に保持された抗菌・抗アレルギー成分と、
を備えており、
前記金属繊維不織布が、金属繊維を圧縮成形することにより得られるシート、又は金属繊維を含むスラリーを湿式抄造法で抄紙することにより得られるシートを、前記金属繊維の融点以下の温度で焼結することで、脱脂すると共に交絡して接触する各金属繊維を拡散接合することで得られる不織布状焼結成形体であることを特徴とする制電性抗菌・抗アレルギーシートをその要旨とした
【発明の効果】
【００１０】
本発明の制電性抗菌・抗アレルギーシートにあっては、金属繊維で構成された金属繊維不織布と前記金属繊維不織布内に保持された抗菌・抗アレルギー成分とを備えており、
前記金属繊維不織布が、金属繊維を圧縮成形することにより得られるシート、又は金属繊維を含むスラリーを湿式抄造法で抄紙することにより得られるシートを、前記金属繊維の融点以下の温度で焼結することで、脱脂すると共に交絡して接触する各金属繊維を拡散接合することで得られる不織布状焼結成形体であることから、金属メッキした金属繊維からなるシートに比べて製造時や使用時において金属繊維の脱落が少なく、安定した制電構造を備え、製造時のロスもない。
【００１１】
また、この制電性抗菌・抗アレルギーシートを構成する金属繊維は、焼結されているので、脱脂効果によりバインダーや厚さによるこわさがなくなり、柔軟性があり、制電性に加え、電磁波シールド効果にも優れたものとすることができるという効果を奏する。
【００１２】
また、かかる方法で得られる金属繊維不織布は、金属繊維が表面に出ているため、金属繊維の毛羽立ちがシート表面にまたは金属繊維シートのカッティング周縁部に生じ、これがアンテナとなって静電気を吸収しやすく、コロナ放電し易いという効果を招いている。
【図面の簡単な説明】
【００１３】
【図１】本発明の制電性抗菌・抗アレルギーシートを模式的に示した拡大平面図。
【図２】同じく拡大断面図。
【図３】金属繊維不織布を熱プレスしている状態を示す拡大断面図。
【図４】本発明の制電性抗菌・抗アレルギーシートの別形態を模式的に示した拡大平面図。
【図５】従来の制電性シートを模式的に示した拡大断面図。
【図６】従来の制電性防ダニシートを模式的に示した拡大断面図。
【発明を実施するための形態】
【００１４】
以下、本発明の制電性抗菌・抗アレルギーシート（以下、単にシートという）を図面に従ったさらに詳しく説明する。図１及び図２に示すように、本発明のシート１１は、金属繊維１２で構成された金属繊維不織布１１と前記金属繊維不織布１１内に保持された抗菌・抗アレルギー成分（図示しない）とを備えたことを特徴とするものである。
【００１５】
金属繊維不織布１１は、金属繊維１２を圧縮成形することにより得られるシート、又は金属繊維１２を含むスラリーを湿式抄造法で抄紙することにより得られるシートを、前記金属繊維の融点以下の温度で焼結することで、脱脂すると共に交絡して接触する各金属繊維を拡散接合することで得られる不織布状焼結成形体からなる。
【００１６】
金属繊維を圧縮成形してシート化する場合、金属繊維の集合体にバインダーや熱接着性樹脂を付与し、その上で加熱下で加圧してシートを形成する。加熱条件は使用するバインダーや熱接着性樹脂の乾燥温度や硬化温度を考慮して設定されるが、加熱温度は通常５０〜１０００℃程度である。なお、スプレー法によりバインダーを含浸させる場合には、スプレー処理する前に金属繊維層をプレス加工等により所定厚さに成形するのが好ましい。
【００１７】
金属繊維としては、ステンレス、アルミニウム、真ちゅう、銅、チタン、ニッケル、金、白金、鉛等の金属材料を素材とする繊維から選択される１種又は２種以上の組み合わせからなるものを挙げることができる。好ましくはアルミニウム繊維とニッケル繊維を併用したものである。金属繊維は、細線加工、溶融紡糸などの方法で得ることができる。
【００１８】
また、金属繊維の繊維径は、好適には１０〜３０μｍの範囲内とすることが好ましい。金属繊維の繊維径が大きすぎると、所望の空隙率に対し、金属繊維間の空隙が大きくなるために負圧による低粘度液体保持力が低下し、一方、小さすぎると、金属繊維間の空隙が小さくなるために保持力が過大となり、いずれも適正な保持力を得ることができない。
【００１９】
金属繊維を含有するスラリーを湿式抄紙法によりシート化し、このシートを金属繊維の融点を超えない温度に加熱して繊維間を焼結することにより金属繊維不織布を得ることもできる。金属繊維を含有するスラリーとしては、金属繊維を７０重量％以上含有し、さらに結着用繊維を含有するスラリーが好ましい。結着用繊維としては、例えば水中溶解温度４０〜１００℃の易溶解性ポリビニルアルコール繊維が好ましい。
【００２０】
なお、金属繊維を含むスラリーを製造する場合、金属繊維の水中での分散性が悪くなることがあるので、増粘作用のあるポリビニルピロリドン、ポリビニルアルコール、カルボキシメチルセルロース（ＣＭＣ）等の高分子水溶液を少量添加してもよい。また、抄造方法は、例えば、長網抄紙、円網抄紙、傾斜ワイヤ抄紙等、必要に応じて種々の方法を採用することができる。
【００２１】
網上の水分を含んだシートを形成している前記金属繊維を互いに交絡させる繊維交絡処理工程を経て製造されることが好適である。ここで、繊維交絡処理工程としては、例えば、抄紙後の金属繊維シート面に高圧ジェット水流を噴射する繊維交絡処理工程を採用するのが好ましく、具体的には、シートの流れ方向に直交する方向に複数のノズルを配列し、この複数のノズルから同時に高圧ジェット水流を噴射することにより、シート全体に亘って金属繊維同士を交絡させることが可能である。
【００２２】
繊維間の結合を付与するために繊維間にバインダーを含浸させてもよい。かかるバインダーとしては、特に限定されないが、例えば、アクリル系接着剤、エポキシ系接着剤、ウレタン系接着剤などの有機系バインダーの他に、コロイダルシリカ、水ガラス、ケイ酸ソーダなどの無機質接着剤を用いることができる。
【００２３】
この金属繊維を含有するスラリーを、湿式抄紙法により脱水プレスおよび加熱乾燥してシートを作製する。次いで、得られたシートを金属繊維表面の酸化防止と還元効果を向上させるために、乾燥した水素ガス雰囲気下で、金属繊維の融点を超えない温度に加熱し、繊維間を焼結することにより、金属繊維不織布が得られる。焼結温度は金属繊維の融点近くの温度、例えばステンレス繊維の場合は約１２００℃である。ステンレス繊維を連続焼結炉で焼結する場合は、約１２００℃の温度で１００〜７００ｍｍ／ｍｉｎの線速度で焼結することができる。焼結は水素ガスと不活性ガス、例えば窒素ガス、アルゴンガスの混合ガス雰囲気下で行ってもよい。
【００２４】
抗菌、抗アレルギー成分としては、金属フタロシアニン化合物又はヨウ素系化合物を挙げることができる。金属フタロシアニン化合物としては、具体的には下記式に示す金属フタロシアニン化合物又はその誘導体（式中の金属Ｍは、Ｆｅ、Ｃｏ、Ｍｎ、Ｔｉ、Ｖ、Ｎｉ、Ｃｕ、Ｚｎ、Ｍｏ、Ｗ、Ｏｓから選択される金属である。）から選ばれる１種若しくは２種以上を挙げることができる。このフタロシアニン化合物は、単独で優れた抗菌性、抗ウイルス性、消臭性、アレルゲン低減効果を発揮するので好ましい。
【００２５】
【化１】
2017006567.tif 000003
【００２６】
ヨウ素系化合物は、優れた抗菌、抗ウイルス性、消臭性、アレルゲン低減効果を有するものである。このヨウ素系化合物としては、ヨウ素を担体に担持、吸蔵させて複合化したヨードホール、あるいは前記ヨードホールをゲスト分子として、これをホスト分子に包接させたヨウ素包接体、１−（ジヨードメチルスルホニル）−４−メチルベンゼン及び３−ヨード−２−プロピニルブチルカーボネートからなるヨウ素系抗菌剤を挙げることができる。特に１−（ジヨードメチルスルホニル）−４−メチルベンゼン及び３−ヨード−２−プロピニルブチルカーボネートからなるヨウ素系化合物は、細菌やウイルスを直ぐに死滅させるのではなく、細胞壁のみを破壊してダメージを与えることで、細菌やウイルスから警報フェロモンを放出させ、周囲の細菌やウイルスを退散させるというメカニズムで抗菌、抗ウイルス性が発揮されるようになっている。
【００２７】
また、本発明のシートは、金属繊維不織布内に、ｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、４，４’−チオビス（３−メチル−６−ｔｅｒｔ−ブチルフェノール）、及びＮ，Ｎ’−ジ−２−ナフチル−ｐ−フェニレンジアミンから選択された１種若しくは２種以上の化合物がさらに保持されている形態をとることもできる。
【００２８】
これらの化合物を金属繊維不織布内に保持させることにより、該化合物が音、振動、衝撃、電磁波、電気及び熱のエネルギーを熱または電気のエネルギーに変換して減衰することが可能となる。
【００２９】
また、本発明のシートは、図４に示すように、抗菌・抗アレルギー成分を含む金属繊維不織布１１の少なくとも一方面に補強層１３を設けて、シートの製造時に金属繊維不織布１１を保護を計ることもできる。補強層としては、多孔質樹脂膜、不織布、織物、編物のいずれか１種若しくはこれらの複合体を挙げることができる。
【００３０】
尚、本発明は、特許請求の範囲に記載された範囲で自由に変更して実施することができる。
【００３１】
本発明のシートは、例えばパイル打ち込み用基布や自動車用内装材用基布として住宅やホテルの床材、壁材、天井材、或いは屋根や軒のパネルなどの建築用内外装材、フロアマット、アンダーカーペット、天井材、ドアトリムなどの自動車用内外装材などに好適に使用することができる。
【図１】
2017006567.tif 000004
【図２】
2017006567.tif 000005
【図３】
2017006567.tif 000006
【図４】
2017006567.tif 000007
【図５】
2017006567.tif 000008
【図６】
2017006567.tif 000009